(57)【特許請求の範囲】
【請求項１】
ヒアルロン酸および／またはその塩を有機スルホン酸水溶液により分解して低分子量化する工程を含むことを特徴とする低分子ヒアルロン酸の製造方法。
【請求項２】
前記有機スルホン酸が下記式（１）で表される化合物であることを特徴とする請求項１に記載の低分子ヒアルロン酸の製造方法。
【化１】
0005587049.tif 000013
（式（１）中、Ｒは、炭素原子数１〜１０の炭化水素基を表す。）
【請求項３】
前記有機スルホン酸が、メタンスルホン酸、エタンスルホン酸、ベンゼンスルホン酸、ナフタレンスルホン酸およびトルエンスルホン酸からなる群より選択される少なくとも１種であることを特徴とする請求項１または２に記載の低分子ヒアルロン酸の製造方法。
【請求項４】
前記有機スルホン酸がメタンスルホン酸であることを特徴とする請求項１〜３のいずれか一項に記載の低分子ヒアルロン酸の製造方法。
【請求項５】
前記低分子ヒアルロン酸が４糖以下の低分子ヒアルロン酸であることを特徴とする請求項１〜４のいずれか一項に記載の低分子ヒアルロン酸の製造方法。
【請求項６】
前記低分子ヒアルロン酸が４糖および／または２糖の低分子ヒアルロン酸であることを特徴とする請求項１〜５のいずれか一項に記載の低分子ヒアルロン酸の製造方法。
【請求項７】
前記工程が加熱下で行なわれることを特徴とする請求項１〜６のいずれか一項に記載の低分子ヒアルロン酸の製造方法。
【請求項８】
前記加熱温度が６０〜８０℃の範囲であることを特徴とする請求項７に記載の低分子ヒアルロン酸の製造方法。
【請求項９】
前記加熱時間が３〜２４時間であることを特徴とする請求項７に記載の低分子ヒアルロン酸の製造方法。
【請求項１０】
前記有機スルホン酸水溶液の濃度が０．１〜０．６Ｎであることを特徴とする請求項１〜９のいずれか一項に記載の低分子ヒアルロン酸の製造方法。
【請求項１１】
前記有機スルホン酸水溶液１００質量部に対して、前記ヒアルロン酸および／またはその塩を１〜１０質量部添加することを特徴とする請求項１〜１０のいずれか一項に記載の低分子ヒアルロン酸の製造方法。
【発明の詳細な説明】
【技術分野】
【０００１】
本発明は、低分子ヒアルロン酸の製造方法に関する。
【背景技術】
【０００２】
ヒアルロン酸(以下「ＨＡ」とも記す。)は、基本構成分子であるグルクロン酸およびＮ-アセチルグルコサミンの２糖を反復構成単位とする多糖類である（下記一般式（ａ）参照）。
【０００３】
【化１】
0005587049.tif 000002
このような構造を有するヒアルロン酸は、その高い保湿機能により、医薬品、飲食品および化粧品の分野で広く用いられている。
【０００４】
上記一般式（ａ）において、ｎが１の場合、すなわち、ヒアルロン酸の最小構成単位を２糖のヒアルロン酸（以下「ＨＡ２」とも記す。）という。そして、ｎが２の場合、すなわち、ＨＡ２が２つ結合した場合を４糖のヒアルロン酸（以下「ＨＡ４」とも記す。）という。ヒアルロン酸は、通常、ＨＡ２が多数結合した高分子であり、分子量が５０万以上である。
【０００５】
近年、分子量を数万未満に低分子量化したヒアルロン酸（以下「低分子ヒアルロン酸」とも記す。）が、様々な活性を示すことが見出されている。特に、ＨＡ２およびＨＡ４のような低分子ヒアルロン酸が、様々な活性を示すことが知られるようになっている。ＨＡ４の活性としては、たとえば、細胞を高温に維持することによる細胞死を抑制する（ＨＡ４がストレスタンパクの一種であるヒートショックプロテイン産生を増加させ、細胞死を防御する）ことや、ＨＡ４を神経由来培養細胞株ＰＣ１２に添加培養すると、ＰＣ１２細胞の神経細胞への分化誘導を引き起こし、神経突起伸展作用を示すことなどが挙げられる。
【０００６】
以上の知見のとおり、ＨＡ４が他の低分子ヒアルロン酸と比較して特長的かつ有意な作用を示すことが判明している。
【０００７】
このような低分子ヒアルロン酸の製造方法としては、ヒアルロン酸をヒアルロニダーゼ等の酵素で分解する方法（例えば、特許文献１参照）、ヒアルロン酸を塩酸等の酸で処理する方法（例えば、特許文献２および３参照）が知られている。
【先行技術文献】
【特許文献】
【０００８】
【特許文献１】特開２００３−３３９３９３号公報
【特許文献２】特開２００９−２５６６８３号公報
【特許文献３】特開２００６−２６５２８７号公報
【発明の概要】
【発明が解決しようとする課題】
【０００９】
しかしながら、ヒアルロン酸をヒアルロニダーゼ等の酵素で分解する方法では、酵素成分が低分子ヒアルロン酸中に残留するため純度が低下するという問題点がある。純度の高い低分子ヒアルロン酸を得るためには、酵素成分を除去する工程が必要になる等、製造工程が煩雑となる。さらに、酵素の価格が極めて高く、経済上不利である。
【００１０】
また、ヒアルロン酸を塩酸等の酸で処理する方法では、酵素で分解する方法に比べて反応系が単純であるが、分解反応の制御が難しく、低分子ヒアルロン酸の収率が低いという問題点がある。また、塩酸等の酸による分解反応では、中和により多量の塩が生成するため分解後に脱塩工程が必要になったり、塩酸等揮発性の酸では周辺機器の腐食や人的被害を防ぐ機材が必要となる等、製造工程が煩雑である。
【００１１】
これまで低分子ヒアルロン酸、特にＨＡ２およびＨＡ４の製造方法については、ほとんど検討されていない。しかしながら、上述したとおりＨＡ４等の低分子ヒアルロン酸は、医療等の分野で用いられることが期待されるため、上記問題点を解決し、より純度の高い低分子ヒアルロン酸を効率良く、しかも低価格で安全に製造することが望まれている。
【００１２】
そこで、本発明は、純度の高い低分子ヒアルロン酸、特にＨＡ４を、効率良く安全かつ低価格で製造する方法を提供することを目的とする。
【課題を解決するための手段】
【００１３】
本発明者は、上記課題を解決すべく鋭意検討した結果、上述した従来のヒアルロン酸の分解方法を改良し、有機スルホン酸をヒアルロン酸の分解に使用することにより、効率良く安全かつ低コストで、しかも非常に高い収率で純度の高い低分子ヒアルロン酸、特にＨＡ４が得られることを見出し、本発明を完成するに至った。
【００１４】
すなわち、本発明は以下のとおりである。
【００１５】
［１］  ヒアルロン酸および／またはその塩を有機スルホン酸水溶液により分解して低分子量化する工程を含むことを特徴とする低分子ヒアルロン酸の製造方法。
【００１６】
［２］  前記有機スルホン酸が下記式（１）で表される化合物であることを特徴とする［１］に記載の低分子ヒアルロン酸の製造方法。
【００１７】
【化２】
0005587049.tif 000003
（式（１）中、Ｒは、炭素原子数１〜１０の炭化水素基を表す。）
［３］  前記有機スルホン酸が、メタンスルホン酸、エタンスルホン酸、ベンゼンスルホン酸、ナフタレンスルホン酸およびトルエンスルホン酸からなる群より選択される少なくとも１種であることを特徴とする［１］または［２］に記載の低分子ヒアルロン酸の製造方法。
【００１８】
［４］  前記有機スルホン酸がメタンスルホン酸であることを特徴とする［１］〜［３］のいずれかに記載の低分子ヒアルロン酸の製造方法。
【００１９】
［５］  前記低分子ヒアルロン酸が４糖以下の低分子ヒアルロン酸であることを特徴とする［１］〜［４］のいずれかに記載の低分子ヒアルロン酸の製造方法。
【００２０】
［６］  前記低分子ヒアルロン酸が４糖および／または２糖の低分子ヒアルロン酸であることを特徴とする［１］〜［５］のいずれかに記載の低分子ヒアルロン酸の製造方法。
【００２１】
［７］  前記工程が加熱下で行なわれることを特徴とする［１］〜［６］のいずれかに記載の低分子ヒアルロン酸の製造方法。
【００２２】
［８］  前記加熱温度が６０〜８０℃の範囲であることを特徴とする［７］に記載の低分子ヒアルロン酸の製造方法。
【００２３】
［９］  前記加熱時間が３〜２４時間であることを特徴とする［７］に記載の低分子ヒアルロン酸の製造方法。
【００２４】
［１０］  前記有機スルホン酸水溶液の濃度が０．１〜０．６Ｎであることを特徴とする［１］〜［９］のいずれかに記載の低分子ヒアルロン酸の製造方法。
【００２５】
［１１］  前記有機スルホン酸水溶液１００質量部に対して、前記ヒアルロン酸および／またはその塩を１〜１０質量部添加することを特徴とする［１］〜［１０］のいずれかに記載の低分子ヒアルロン酸の製造方法。
【発明の効果】
【００２６】
本発明の低分子ヒアルロン酸の製造方法によれば、効率良く安全かつ低コストで、しかも非常に高い収率で純度の高い低分子ヒアルロン酸、特にＨＡ４が得られる。
【図面の簡単な説明】
【００２７】
【図１】実施例１３で得られたＨＡ４のＨＰＬＣ分析結果の一例を示す図である。
【図２】メタンスルホン酸水溶液で原料ヒアルロン酸を分解したときに生成する低分子ヒアルロン酸のＨＰＬＣ分析結果の一例を示す図である。
【図３】塩酸で原料ヒアルロン酸を分解したときに生成する低分子ヒアルロン酸のＨＰＬＣ分析結果の一例を示す図である。
【発明を実施するための形態】
【００２８】
以下、本発明を実施するための形態（以下、「本実施形態」と言う。）について、詳細に説明する。本発明は、以下の記載に限定されるものではなく、その要旨の範囲内で種々変形して実施できる。
【００２９】
本実施形態に係る低分子ヒアルロン酸の製造方法は、ヒアルロン酸および／またはその塩を有機スルホン酸水溶液により分解して低分子量化する工程を含む。
【００３０】
本実施形態において、ヒアルロン酸とは、グルクロン酸およびＮ−アセチルグルコサミンの２糖を反復構成単位とする多糖類を意味する。また、ヒアルロン酸の塩としては、特に限定されないが、例えば、ナトリウム塩、カリウム塩、カルシウム塩、亜鉛塩、マグネシウム塩、アンモニウム塩等が挙げられる。
【００３１】
本実施形態の製造方法の原料であるヒアルロン酸および／またはその塩（以下「原料ヒアルロン酸」とも記す。）は、分子量が通常５０万以上の高分子である。
【００３２】
本実施形態の製造方法に用いる原料ヒアルロン酸は、一般に、鶏冠、臍の緒、眼球、皮膚、軟骨等の生物組織、あるいはストレプトコッカス属の微生物等のヒアルロン酸生産微生物を培養して得られる培養液等を原料として、これらの原料から抽出（さらに必要に応じて精製）して得られるものである。本実施形態に用いる原料ヒアルロン酸としては、当該粗抽出物および精製物のいずれを用いてもよい。
【００３３】
本実施形態において、低分子ヒアルロン酸とは、原料ヒアルロン酸を低分子量化して、分子量を通常数万未満としたものをいう。
【００３４】
本実施形態の製造方法において得られる低分子ヒアルロン酸としては、４糖以下の低分子ヒアルロン酸であることが好ましく、４糖および／または２糖の低分子ヒアルロン酸であることがより好ましい。本実施形態の製造方法において得られる４糖の低分子ヒアルロン酸（以下「ＨＡ４」とも記す。）は、純度が高く、医薬品、特に脳等の神経系の治療薬として好適に用いることができる。
【００３５】
本実施形態の製造方法に用いる有機スルホン酸は、下記式（１）で表される化合物であることが好ましい。
【００３６】
【化３】
0005587049.tif 000004
上記式（１）中、Ｒは、炭素原子数１〜１０の炭化水素基、好ましくは炭素原子数１〜２の炭化水素基（メチル基、エチル基）、より好ましくは炭素原子数１の炭化水素基（メチル基）を表す。
【００３７】
前記有機スルホン酸としては、メタンスルホン酸、エタンスルホン酸、ベンゼンスルホン酸、ｏ−トルエンスルホン酸、ｐ−トルエンスルホン酸、ｍ−トルエンスルホン酸、α-ナフタレンスルホン酸、β-ナフタレンスルホン酸からなる群より選択される少なくとも１種であることがより好ましく、メタンスルホン酸であることが特に好ましい。
【００３８】
本実施形態の製造方法において、上述したような有機スルホン酸を用いると、原料ヒアルロン酸を適度に分解して低分子量化することができ、純度の高い低分子ヒアルロン酸、特に４糖の低分子ヒアルロン酸を非常に高収率で効率良く得ることができる。
【００３９】
このような効果が得られる理由について、本発明者は、以下のように考えている。
【００４０】
本発明者は、まず、ヒアルロン酸を構成する要素の結合関係に着目し、当該結合を適度に切断し、目的の低分子ヒアルロン酸を高い選択率で得ることができる物質を探索した。
【００４１】
グルクロン酸およびＮ−アセチルグルコサミンの２糖を反復構成単位とするヒアルロン酸を、酸により加水分解して低分子ヒアルロン酸を得るためには、Ｎ−アセチルグルコサミンの還元端側のグリコシド結合は切断するけれども、グルクロン酸の還元端側のグリコシド結合は残存させなければならない。
【００４２】
これら二カ所のグリコシド結合には物理化学的に強弱があって、Ｎ−アセチルグルコサミンの還元端側のグリコシド結合の方が切断されやすい性質を有する。この切断容易度の差を利用して、Ｎ−アセチルグルコサミンの還元端側は切れるけれどもグルクロン酸の還元端側は切れないで残すという条件での加水分解を行うことにより、目的の低分子ヒアルロン酸を効率良く高い収率で得ることができる。
【００４３】
したがって、原料ヒアルロン酸を分解する酸としては、グルクロン酸の還元端側のグリコシド結合の切断、さらには糖分子内部の炭素骨格までも破壊するような酸ではなく、Ｎ−アセチルグルコサミンの還元端側のグリコシド結合だけを切断する酸が望ましい。さらに、これらの結合が切断される容易度（切断が容易になされるかどうか）は、酸の種類によって異なり、たとえば塩酸による加水分解の場合、ヒアルロン酸の内部結合切断の容易度の差がその切断箇所によって小さく、Ｎ−アセチルグルコサミンの還元端側のグリコシド結合にとどまらず他の結合も同時に切断してしまうという過剰な分解反応を起こしやすいと考えられる。
【００４４】
本発明者は、塩酸のように過剰な分解反応をおこさず、高純度の低分子ヒアルロン酸を効率良く製造可能な酸を鋭意検討した結果、有機スルホン酸を使用した場合には、結合を切断する容易度の差が切断箇所によって大きく、Ｎ−アセチルグルコサミンの還元端側のグリコシド結合を、たとえば塩酸と同様に容易に切断するが、他の結合は容易には切断しないことを見出した。
【００４５】
有機スルホン酸は、通常、アミノ酸分解や化学合成反応の触媒として使用され、それ自身では反応性に富み、細胞への染色体変異作用を有する物質である。このような有機スルホン酸を原料ヒアルロン酸の加水分解に用いると、上述したとおり適度に結合が切断されるため、塩酸に比べ過剰な分解が起こりにくく、純度の高い低分子ヒアルロン酸を非常に高収率で効率良く得ることができると考えられる。特に、メタンスルホン酸を使用してヒアルロン酸を加水分解することにより他の強酸、たとえば塩酸を使用した場合よりも過剰な分解をおさえて、純度の高い低分子ヒアルロン酸を非常に高収率で効率良く得ることができると考えられる。
【００４６】
さらに有機スルホン酸は一般に不揮発性であり加熱しても気化のおそれが少ない。したがって、有機スルホン酸を用いる方法は、従来の塩酸等揮発性の酸を用いる方法に比べ気化した酸による周辺機器の腐食や人的被害の危険性が低減されるため作業環境の安全性が高く、特殊な設備も要されない。
【００４７】
本実施形態に係る製造方法おいて、上述した有機スルホン酸は、通常水溶液として分解工程に用いる。当該有機スルホン酸水溶液の濃度は、０．１〜０．６Ｎであることが好ましく、０．３〜０．６Ｎであることがより好ましく、０．３Ｎであることが特に好ましい。有機スルホン酸水溶液の濃度が前記範囲内であると、より高純度の低分子ヒアルロン酸を効率良く得ることができる傾向にある。
【００４８】
原料ヒアルロン酸の添加量は、前記有機スルホン酸水溶液１００質量部に対して、１〜１０質量部であることが好ましく、１〜５質量部であることがより好ましく、５質量部であることが特に好ましい。原料ヒアルロン酸の添加量が前記範囲内であると、より高純度の低分子ヒアルロン酸を高い収率で得ることができる傾向にある。
【００４９】
本実施形態に係る製造方法おいて、原料ヒアルロン酸の分解工程は、加熱下で行なわれることが好ましい。また、当該加熱温度は、６０〜８０℃の範囲であることが好ましく、７０〜８０℃であることがより好ましく、８０℃であることが特に好ましい。さらに、前記加熱時間は、３〜２４時間であることが好ましく、１３〜２２時間であることがより好ましく、１８時間であることが特に好ましい。
【００５０】
原料ヒアルロン酸の分解工程がこのような加熱下で行なわれると、高純度の低分子ヒアルロン酸をより短時間で効率良く得ることができる傾向にある。
【００５１】
本実施形態に係る低分子ヒアルロン酸の製造方法は、さらに分離・精製工程を含んでいてもよい。当該分離・精製工程としては、公知の分離・精製工程を採用することができ、例えば、イオン交換樹脂カラムを用いて分離・精製する工程、ゲル濾過カラムを用いて分離・精製する工程、限外濾過膜を用いて分離・精製する工程、塩化ナトリウム水溶液、塩酸、精製水等の溶媒を用いて分離・精製する工程などが挙げられる。
【００５２】
このような分離・精製する工程を行うことにより、目的の低分子ヒアルロン酸をより高純度で得ることができる。
【００５３】
本実施形態に係る低分子ヒアルロン酸の製造方法は、さらにその他の工程、例えば、濃縮工程、乾燥工程等を含んでいてもよい。これらの工程は、特に限定されず、公知の工程を採用することができる。
【実施例】
【００５４】
以下、本発明を実施例により具体的に説明するが、本発明は、これらの実施例に限定されるものではない。
【００５５】
［実施例１］
以下に、本発明の製法による、工業スケールでのＨＡ４の製造の例を示す。
【００５６】
原料ヒアルロン酸として、ヒアルロン酸ナトリウム塩（Baoding Sino-chem Industry製、製品名：Sodium hyaluronate、分子量：１．２５×１０6ダルトン）を用いた。有機スルホン酸として、メタンスルホン酸を用いた。
【００５７】
反応容器中に、前記ヒアルロン酸ナトリウム塩（16ｋｇ）および０．３Ｎのメタンスルホン酸水溶液（３２０リットル）を添加して、８０℃で４時間攪拌することにより、前記ヒアルロン酸ナトリウム塩を分解して低分子量ヒアルロン酸を含む反応液を得た。
【００５８】
得られた反応液中のＨＡ４の収率を高速液体クロマトグラフィー（ＨＰＬＣ、Agilent Technologies社製、型番：Agilent 1100）を用いて測定した。
【００５９】
［実施例２］
実施例１と同様にして、前記ヒアルロン酸ナトリウム塩を分解して低分子量ヒアルロン酸を含む反応液を得て、該反応液中のＨＡ４の収率を測定した。
【００６０】
実施例１および実施例２で得られたＨＡ４の収率の平均値を下表１に示す。
【００６１】
［実施例３］
加熱分解時間を４時間から５時間に変更した以外は実施例１と同様にして、前記ヒアルロン酸ナトリウム塩を分解して低分子量ヒアルロン酸を含む反応液を得て、該反応液中のＨＡ４の収率を測定した。実施例３で得られたＨＡ４の収率の平均値を下表１に示す。
【００６２】
［実施例４］
加熱分解時間を４時間から５．５時間に変更した以外は実施例１と同様にして、前記ヒアルロン酸ナトリウム塩を分解して低分子量ヒアルロン酸を含む反応液を得て、該反応液中のＨＡ４の収率を測定した。
【００６３】
［実施例５］
実施例４と同様にして、前記ヒアルロン酸ナトリウム塩を分解して低分子量ヒアルロン酸を含む反応液を得て、該反応液中のＨＡ４の収率を測定した。
【００６４】
実施例４および実施例５で得られたＨＡ４の収率の平均値を下表１に示す。
【００６５】
［実施例６］
加熱分解時間を４時間から６．５時間に変更した以外は実施例１と同様にして、前記ヒアルロン酸ナトリウム塩を分解して低分子量ヒアルロン酸を含む反応液を得て、該反応液中のＨＡ４の収率を測定した。
【００６６】
［実施例７〜１１］
実施例６と同様にして、前記ヒアルロン酸ナトリウム塩を分解して低分子量ヒアルロン酸を含む反応液を得て、該反応液中のＨＡ４の収率を測定した。
【００６７】
実施例６〜１１で得られたＨＡ４の収率の平均値を下表１に示す。
【００６８】
［実施例１２］
加熱分解時間を４時間から１９．８７時間に変更した以外は実施例１と同様にして、前記ヒアルロン酸ナトリウム塩を分解して低分子量ヒアルロン酸を含む反応液を得て、該反応液中のＨＡ４の収率を測定した。実施例１２で得られたＨＡ４の収率の平均値を下表１に示す。
【００６９】
【表１】
0005587049.tif 000005
［実施例１３］
実施例３〜６で得られた反応液について、それぞれ独立して以下の工程を行った。
【００７０】
まず、反応液を冷却後、陰イオン交換樹脂(Ｃｌ型：Ｄｏｗｅｘ １ｘ４)カラムに通し、前記メタンスルホン酸を吸着させた。
【００７１】
前記陰イオン交換樹脂カラムを通した低分子量ヒアルロン酸を含む反応液を、精製水で５倍以上に希釈し、水酸化ナトリウム水溶液でｐＨを６に調整した。ｐＨ調整した反応液を、陰イオン交換樹脂(Ｃｌ型：Ｄｏｗｅｘ １ｘ４)カラムに通し、低分子量ヒアルロン酸を吸着させた。
【００７２】
次に、前記陰イオン交換樹脂カラムに、該カラムの５倍体積の４０ｍＭの塩化ナトリウム水溶液を流して夾雑物を洗浄した。さらに前記陰イオン交換樹脂カラムに、４０ｍＭ〜１００ｍＭへ直線的に濃度を増加させた塩化ナトリウム水溶液を流して、低分子量ヒアルロン酸を順次溶出させた。
【００７３】
溶出した低分子量ヒアルロン酸を含む溶液からＨＡ４の画分を集め、塩酸でｐＨを４．２〜４．７に調整した。ｐＨ調整した溶液を、陰イオン交換樹脂(Ｃｌ型：ＢｉｏＲａｄ  Ｈｉｇｈ  Ｑ）カラムに通し、ＨＡ４を吸着させた。
【００７４】
前記陰イオン交換樹脂(Ｃｌ型：ＢｉｏＲａｄ  Ｈｉｇｈ  Ｑ）カラムに、０．１ｍＭの塩酸を流して夾雑物を洗浄した後、０．５Ｍの塩化ナトリウム水溶液を流して、ＨＡ４を溶出させた。得られた溶出液をロータリーエバポレーターで濃縮した。
【００７５】
得られた濃縮液を、希薄塩酸でｐＨを４〜５に調整したゲル濾過カラム（ＢｉｏＧｅｌ  Ｐ２）に通し、精製水で溶出させることで、脱塩されたＨＡ４を得た。
【００７６】
以下の最終精製工程である限外濾過を実施するに先立ち、実施例３〜６で得られた反応液由来の前記脱塩されたＨＡ４を混合し、一つのロットとした。
【００７７】
当該ロットを、陽イオン交換樹脂 (酸型：Ｄｏｗｅｘ ５０Ｗ ｘ ４)カラムに通し、夾雑物を吸着させ、さらに、限外濾過膜（排除分子量５，０００〜１０，０００ダルトン）で濾過した。得られた濾液をロータリーエバポレーターで濃縮し、乾燥して、粉末状のＨＡ４を得た。
【００７８】
得られたＨＡ４について、高速液体クロマトグラフィー（ＨＰＬＣ、Agilent Technologies社製、型番：Agilent 1100）により分析したところ、純度９８．８９％であった。
【００７９】
［実施例１４］
実施例７〜１０で得られた反応液を用いた以外は、実施例１３と同様にして粉末状のＨＡ４を得た。得られたＨＡ４について、高速液体クロマトグラフィー（ＨＰＬＣ、Agilent Technologies社製、型番：Agilent 1100）により分析したところ、純度９９．１４％であった。
【００８０】
［実施例１５］
実施例１１で得られた反応液を単独で用いた以外は、実施例１３と同様にして粉末状のＨＡ４を得た。得られたＨＡ４について、高速液体クロマトグラフィー（ＨＰＬＣ、Agilent Technologies社製、型番：Agilent 1100）により分析したところ、純度は９９．６０％であった。
【００８１】
上述したとおり、実施例１３〜１５得られた３ロットのＨＡ４について、ＨＰＬＣにより分析したところ、加熱時間を最適な条件にした中間品のみで構成されるロットの純度は９９％以上であった。当該ＨＰＬＣ分析結果を図１に示す。
【００８２】
［実施例１６］
原料ヒアルロン酸として、ヒアルロン酸ナトリウム塩（Baoding Sino-chem Industry製、製品名：Sodium hyaluronate、分子量：１．２５×１０6ダルトン）を用いた。有機スルホン酸として、メタンスルホン酸を用いた。
【００８３】
反応器中に、前記ヒアルロン酸ナトリウム塩および０．１Ｎのメタンスルホン酸水溶液を添加して、８０℃で１２〜２２時間攪拌することにより、前記ヒアルロン酸ナトリウム塩を分解して低分子量ヒアルロン酸を含む反応液を得た。なお、前記メタンスルホン酸水溶液中の前記ヒアルロン酸ナトリウム塩の濃度は５％とした。
【００８４】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表２に示す。
【００８５】
【表２】
0005587049.tif 000006
［実施例１７］
メタンスルホン酸水溶液の濃度を０．２Ｎに変更した以外は、実施例１６と同様にして低分子量ヒアルロン酸を含む反応液を得た。
【００８６】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表３に示す。
【００８７】
【表３】
0005587049.tif 000007
［実施例１８］
メタンスルホン酸水溶液の濃度を０．３Ｎに変更した以外は、実施例１６と同様にして低分子量ヒアルロン酸を含む反応液を得た。
【００８８】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表４に示す。
【００８９】
【表４】
0005587049.tif 000008
［実施例１９］
メタンスルホン酸水溶液の濃度を０．４Ｎに変更した以外は、実施例１６と同様にして低分子量ヒアルロン酸を含む反応液を得た。
【００９０】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表５に示す。
【００９１】
【表５】
0005587049.tif 000009
［実施例２０］
メタンスルホン酸水溶液の濃度を０．５Ｎに変更した以外は、実施例１６と同様にして低分子量ヒアルロン酸を含む反応液を得た。
【００９２】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表６に示す。
【００９３】
【表６】
0005587049.tif 000010
［比較例１］
０．１Ｎのメタンスルホン酸水溶液を１．０Ｎの塩酸に変更した以外は、実施例１６と同様にして低分子量ヒアルロン酸を含む反応液を得た。
【００９４】
得られた反応液中のＨＡ４、ＨＡ４部分分解物、ＨＡ２および単糖分解物の濃度を高速液体クロマトグラフィー（ＨＰＬＣ、Agilent Technologies社製、型番：Agilent 1100）を用いて測定した。測定結果を下表７に示す。
【００９５】
【表７】
0005587049.tif 000011
［実施例２１］
原料ヒアルロン酸として、ヒアルロン酸（株式会社フードケミファ社製、製品名：ヒアルロン酸FCH-SU、化粧品グレード  分子量  １０万以下）を用いた。有機スルホン酸として、メタンスルホン酸（和光純薬工業株式会社製）を用いた。
【００９６】
反応器中に、前記ヒアルロン酸および０．３Ｎの前記メタンスルホン酸水溶液（３リットル）を添加して、８０℃で２２時間攪拌することにより、前記ヒアルロン酸を加熱分解して低分子量ヒアルロン酸を含む反応液を得た。なお、前記メタンスルホン酸水溶液中の前記ヒアルロン酸の濃度は５％とした。
【００９７】
得られた反応液中のＨＡ４の濃度を高速液体クロマトグラフィー（ＨＰＬＣ、Agilent Technologies社製、型番：Agilent 1100）を用いて測定した。測定結果を下表９に示す。
【００９８】
［比較例２］
下表８に示すとおり添加する酸の条件および加熱条件を変更した以外は、実施例２１と同様にして低分子量ヒアルロン酸を含む反応液を得た。得られた反応液中のＨＡ４の濃度を高速液体クロマトグラフィー（ＨＰＬＣ、Agilent Technologies社製、型番：Agilent 1100）を用いて測定した。測定結果を下表８に示す。
【００９９】
［比較例３］
下表８に示すとおりメタンスルホン酸水溶液中のヒアルロン酸の濃度を１０質量％に変更した以外は、比較例２と同様にして低分子量ヒアルロン酸を含む反応液を得た。得られた反応液中のＨＡ４の濃度を高速液体クロマトグラフィー（ＨＰＬＣ、Agilent Technologies社製、型番：Agilent 1100）を用いて測定した。測定結果を下表８に示す。
【０１００】
【表８】
0005587049.tif 000012
［比較例４］
比較例３で得られた反応液を用いた以外は、実施例１３と同様にして精製工程を行って粉末状のＨＡ４を得た。得られたＨＡ４について、高速液体クロマトグラフィー（ＨＰＬＣ、Agilent Technologies社製、型番：Agilent 1100）により分析したところ、純度は96.1％であった。
【０１０１】
以上の結果から、原料ヒアルロン酸を塩酸で加水分解する場合は、過剰な分解による糖自身の分解物が多いことがわかった。これら分解物はその後の低分子ヒアルロン酸の精製工程に於いて不純物となり、精製後の目的とする低分子ヒアルロン酸の純度を下げる原因である。したがって、原料ヒアルロン酸を塩酸で加水分解する場合、上記のとおり精製工程を行っても最終的なＨＡ４の純度は、９６％程度となった。
【０１０２】
一方、原料ヒアルロン酸をスルホン酸水溶液で加水分解する場合は、塩酸を用いる従来法に比べ過剰な分解による糖分解物を減少させることができ、分解工程後にカラム等で分離精製して得られる低分子ヒアルロン酸、特にＨＡ４の純度および収率が、塩酸で分解する場合よりも良好となったと考えられる。
【産業上の利用可能性】
【０１０３】
本発明の低分子ヒアルロン酸の製造方法は、効率良く安全かつ低コストで、しかも非常に高い収率で純度の高い低分子ヒアルロン酸、特にＨＡ４を得ることができる。このような純度の高い低分子ヒアルロン酸は、医薬品、飲食品および化粧品等の広い分野で有効に利用することができる。
【図１】
0005587049.tif 000014
【図２】
0005587049.tif 000015
【図３】
0005587049.tif 000016